(57)【要約】【課題】メンテナンス性と熱経時安定性とが両立されたインク組成物を提供する。【解決手段】顔料、水、アクリルアミド構造を有する重合性化合物、重合開始剤、及びＳＰ値が１７．８０（ｃａｌ／ｃｍ３）１／２以上１９．００（ｃａｌ／ｃｍ３）１／２以下である糖アルコールを含むインク組成物。【選択図】なし【特許請求の範囲】
【請求項１】
顔料、水、アクリルアミド構造を有する重合性化合物、重合開始剤、及びＳＰ値が１７．８０（ｃａｌ／ｃｍ３）１／２以上１９．００（ｃａｌ／ｃｍ３）１／２以下である糖アルコールを含むインク組成物。
【請求項２】
前記アクリルアミド構造を有する重合性化合物が、下記一般式（１）で表される化合物を含む請求項１に記載のインク組成物。
【化１】
2013053173.tif 000015
〔一般式（１）中、Ｑはｎ価の連結基を表し、Ｒ１は水素原子またはメチル基を表す。また、ｎは２以上の整数を表す。〕
【請求項３】
前記糖アルコールが、ペンチトール及びヘキシトールからなる群から選択される少なくとも１種である請求項１又は請求項２に記載のインク組成物。
【請求項４】
前記糖アルコールが、ソルビトール、キシリトール、Ｄ−アラビニトール、Ｌ−アラビニトール、リビトール、Ｄ−イジトール、ガラクチトール、及びマンニトールからなる群から選択される少なくとも１種である請求項１〜請求項３のいずれか１項に記載のインク組成物。
【請求項５】
前記顔料は、表面の少なくとも一部が樹脂により被覆されている請求項１〜請求項４のいずれか１項に記載のインク組成物。
【請求項６】
前記重合開始剤が、下記一般式（Ａ）で表される化合物である請求項１〜請求項５のいずれか１項に記載のインク組成物。
【化２】
2013053173.tif 000016
〔一般式（Ａ）中、ｍおよびｎは、それぞれ独立に０以上の整数を表し、ｍ＋ｎは０〜３の整数を表す〕
【請求項７】
請求項１〜請求項６のいずれか１項に記載のインク組成物と、該インク組成物中の成分を凝集させる凝集剤を含む処理液と、を有するインクセット。
【請求項８】
前記凝集剤が、酸性化合物、多価金属塩、及びカチオン性ポリマーから選択される少なくとも１種である請求項７に記載のインクセット。
【請求項９】
請求項７又は請求項８に記載のインクセットが用いられ、
前記処理液を記録媒体上に付与する処理液付与工程と、
前記インク組成物を記録媒体上に付与するインク付与工程と、
を有する画像形成方法。
【請求項１０】
更に、前記記録媒体上に付与された前記インク組成物に活性エネルギー線を照射して該インク組成物を硬化させる硬化工程を有する請求項９に記載の画像形成方法。
【請求項１１】
前記インク付与工程は、前記処理液付与工程よりも後に設けられ、前記記録媒体上に付与された前記処理液上に前記インク組成物を付与する工程である請求項９又は請求項１０に記載の画像形成方法。
【請求項１２】
前記記録媒体が、原紙と無機顔料を含むコート層とを有する塗工紙である請求項９〜請求項１１のいずれか１項に記載の画像形成方法。
【発明の詳細な説明】
【技術分野】
【０００１】
本発明は、インク組成物、インクセット、及び画像形成方法に関する。
【背景技術】
【０００２】
カラー画像を記録する画像記録の方法として、インクジェット技術が知られている。インクジェット技術は、オフィスプリンタ、ホームプリンタ等の分野に適用されてきたが、近年では商業印刷分野での応用がなされつつある。
インクジェット技術に用いられるインク（インク組成物）の含有成分の１つとして、顔料が広く用いられている。顔料を含むインク（顔料インク）や、この顔料インクを用いた画像形成方法について、これまでに種々の検討がなされている。
【０００３】
例えば、濃度、光沢、画像信頼性などに優れるインクジェット記録方法として、特定のメディア（記録媒体）に対し、顔料及び湿潤剤（糖類など）を含むインクを用いて画像を形成するインクジェット記録方法が知られている（例えば、特許文献１参照）。
また、光沢性に優れた画像を形成でき、吐出の安定性や回復性に優れるインク組成物として、顔料と、芳香族部分構造及びラジカル重合性基を有する樹脂分散剤と、を含むインク組成物が知られている（例えば、特許文献２参照）。
また、記録媒体のカール及びコックリングを抑制でき、乾燥性が良いインク組成物として、顔料と、水と、浸透性溶剤と、湿潤剤と、紫外線硬化性樹脂エマルジョンと、を含むインクジェット用インク組成物が知られている（例えば、特許文献３参照）。
【０００４】
また、顔料インクは、インク中の水分が蒸発して固化すると、固化したままとなって再溶解し難い。このため、顔料インクがインクジェットヘッド等の部材に付着して固化すると、ノズル先端部等で目詰まりや、インクの不吐出が生じる場合がある。
そこで、インクジェットヘッド等の部材に付着したインクの洗浄（除去）や拭き取りのための液も検討されている。このような液は、メンテナンス液、洗浄液、又はクリーニング液等と称されている。
インクジェット記録方法に用いられるメンテナンス液として、水と０．３質量％〜１５質量％のアルキレングリコールモノアルキルエーテルを含有するインクジェット用メンテナンス液が開示されている（例えば、特許文献４参照）。
【先行技術文献】
【特許文献】
【０００５】
【特許文献１】特開２００８−１３７３６９号公報
【特許文献２】特開２０１１−５７８３０号公報
【特許文献３】特開２００９−２２７７６２号公報
【特許文献４】特開２００５−７７０３号公報
【発明の概要】
【発明が解決しようとする課題】
【０００６】
しかしながら、顔料、水、重合性化合物、及び重合開始剤を含む水性の硬化型インクは、インクジェットヘッド等の部材に付着した際に、特に除去し難い（即ち、メンテナンス性に劣る）傾向がある。更に、上記水性の硬化型インクに湿潤剤を含有させるなどして除去性（メンテナンス性）を向上させようとすると、インクの熱経時安定性が低下する場合がある。
本発明は上記に鑑みなされたものであり、以下の目的を達成することを課題とする。
即ち、本発明の目的は、メンテナンス性と熱経時安定性とが両立されたインク組成物、及び、該インク組成物を含むインクセットを提供することである。
また、本発明の目的は、前記インクセットが用いられ、長期に亘り安定して画像を形成できる画像形成方法を提供することができる。
【課題を解決するための手段】
【０００７】
本発明者は鋭意検討した結果、顔料、水、重合性化合物、及び重合開始剤を含む水性の硬化型インクに、特定の範囲のＳＰ値を有する糖アルコールを含有させること、及び、重合性化合物としてアクリルアミド構造を有する重合性化合物を用いることにより、メンテナンス性と熱経時安定性とを両立できるとの知見を得、この知見に基づき本発明を完成させた。
即ち、前記課題を達成するための具体的手段は以下の通りである。
【０００８】
＜１＞  顔料、水、アクリルアミド構造を有する重合性化合物、重合開始剤、及びＳＰ値が１７．８０（ｃａｌ／ｃｍ３）１／２以上１９．００（ｃａｌ／ｃｍ３）１／２以下である糖アルコールを含むインク組成物。
【０００９】
＜２＞  前記アクリルアミド構造を有する重合性化合物が、下記一般式（１）で表される化合物を含む＜１＞に記載のインク組成物。
【００１０】
【化１】
2013053173.tif 000002
【００１１】
〔一般式（１）中、Ｑはｎ価の連結基を表し、Ｒ１は水素原子またはメチル基を表す。また、ｎは２以上の整数を表す。〕
【００１２】
＜３＞  前記糖アルコールが、ペンチトール及びヘキシトールからなる群から選択される少なくとも１種である＜１＞又は＜２＞に記載のインク組成物。
＜４＞  前記糖アルコールが、ソルビトール、キシリトール、Ｄ−アラビニトール、Ｌ−アラビニトール、リビトール、Ｄ−イジトール、ガラクチトール、及びマンニトールからなる群から選択される少なくとも１種である＜１＞〜＜３＞のいずれか１つに記載のインク組成物。
＜５＞  前記顔料は、表面の少なくとも一部が樹脂により被覆されている＜１＞〜＜４＞のいずれか１つに記載のインク組成物。
＜６＞  前記重合開始剤が、下記一般式（Ａ）で表される化合物である＜１＞〜＜５＞のいずれか１つに記載のインク組成物。
【００１３】
【化２】
2013053173.tif 000003
【００１４】
〔一般式（Ａ）中、ｍおよびｎは、それぞれ独立に０以上の整数を表し、ｍ＋ｎは０〜３の整数を表す〕
【００１５】
＜７＞  ＜１＞〜＜６＞のいずれか１つに記載のインク組成物と、該インク組成物中の成分を凝集させる凝集剤を含む処理液と、を有するインクセット。
＜８＞  前記凝集剤が、酸性化合物、多価金属塩、及びカチオン性ポリマーから選択される少なくとも１種である＜７＞に記載のインクセット。
【００１６】
＜９＞  ＜７＞又は＜８＞に記載のインクセットが用いられ、前記処理液を記録媒体上に付与する処理液付与工程と、前記インク組成物を記録媒体上に付与するインク付与工程と、を有する画像形成方法。
＜１０＞  更に、前記記録媒体上に付与された前記インク組成物に活性エネルギー線を照射して該インク組成物を硬化させる硬化工程を有する＜９＞に記載の画像形成方法。
＜１１＞  前記インク付与工程は、前記処理液付与工程よりも後に設けられ、前記記録媒体上に付与された前記処理液上に前記インク組成物を付与する工程である＜９＞又は＜１０＞に記載の画像形成方法。
＜１２＞  前記記録媒体が、原紙と無機顔料を含むコート層とを有する塗工紙である＜９＞〜＜１１＞のいずれか１つに記載の画像形成方法。
【発明の効果】
【００１７】
本発明によれば、メンテナンス性と熱経時安定性とが両立されたインク組成物、及び、該インク組成物を含むインクセットを提供することができる。
また、本発明によれば、前記インクセットが用いられ、長期に亘り安定して画像を形成できる画像形成方法を提供することができる。
【図面の簡単な説明】
【００１８】
【図１】本発明の画像形成方法の実施に用いるインクジェット記録装置の一例を示す概略構成図である。
【発明を実施するための形態】
【００１９】
以下、本発明のインク組成物、インクセット、及び画像形成方法について詳細に説明する。
【００２０】
≪インク組成物≫
本発明のインク組成物（以下、「インク」ともいう）は、顔料、水、アクリルアミド構造を有する重合性化合物、重合開始剤、及び、ＳＰ値が１７．８０（ｃａｌ／ｃｍ３）１／２以上１９．００（ｃａｌ／ｃｍ３）１／２以下である糖アルコールを含む。
インク組成物を上記本発明の構成とすることにより、メンテナンス性が向上し、熱経時安定性が向上する。
この効果が得られる理由は、上記ＳＰ値の範囲の糖アルコールによりメンテナンス性が向上し、かつ、該糖アルコールおよびアクリルアミド構造を有する重合性化合物により、インクの熱経時安定性が向上するものと推測される。
熱経時安定性向上の効果に関しては、糖アルコールの還元されにくい性質が寄与しているものと推測される。メンテナンス性向上の効果に関しては、糖アルコールの上記ＳＰ値が寄与しているものと推測される。
但し、本発明は以上の理由によって限定されることはない。
【００２１】
本発明における「メンテナンス」には、インク組成物を吐出するインクジェットヘッド及びその吐出性能を初期の状態もしくはそれに近い状態に保ち、持続すること（保守）に加え、インクジェットヘッドを洗浄（クリーニング）して、より良好な状態に整備、維持することが含まれる。
本発明における「メンテナンス性」は、インク組成物（例えば、インク固着物）に対する洗浄性（除去性）を指す。
以下、本発明のインク組成物の各成分について説明する。
【００２２】
＜ＳＰ値が１７．８０（ｃａｌ／ｃｍ３）１／２以上１９．００（ｃａｌ／ｃｍ３）１／２以下である糖アルコール＞
本発明のインク組成物は、ＳＰ値が１７．８０（ｃａｌ／ｃｍ３）１／２以上１９．００（ｃａｌ／ｃｍ３）１／２以下である糖アルコール（以下、「特定糖アルコール」ともいう）を少なくとも１種含む。
上記ＳＰ値が１７．８０（ｃａｌ／ｃｍ３）１／２未満である場合、及び、上記ＳＰ値が１９．００（ｃａｌ／ｃｍ３）１／２を超える場合には、いずれもインク組成物のメンテナンス性が低下する。
メンテナンス性をより向上させる観点からは、糖アルコールのＳＰ値は、１８．００（ｃａｌ／ｃｍ３）１／２以上１８．８０（ｃａｌ／ｃｍ３）１／２以下が好ましい。
【００２３】
本発明における「ＳＰ値」（溶解度パラメーター、単位：（ｃａｌ／ｃｍ３）１／２）は、Ｆｅｄｏｒｓ法に従い、下記式により算出された値である。
ＳＰ値（δ）＝［ΣＥｃｏｈ／ΣＶ］１／２
ここで、ΣＥｃｏｈは凝集エネルギー、ΣＶはモル分子容を示す。
上記「Ｆｅｄｏｒｓ法」の詳細は、Ｒ．Ｆ．Ｆｅｄｏｒｓ，Ｐｏｌｙｍｅｒ  Ｅｎｇｉｎｅｅｒｉｎｇ  Ｓｃｉｅｎｃｅ，１４，ｐ．１４７〜１５４（１９６７）に記載されており、本発明におけるＳＰ値は、この文献に記載の方法で算出する。
【００２４】
また、本発明において「糖アルコール」は、糖のアルデヒド基およびケトン基を還元して各々第一、第二アルコール基としたものに相当する多価アルコールを指す。
【００２５】
前記特定糖アルコールとしては、ＳＰ値が前記範囲である糖アルコールであれば特に限定はなく、単糖に由来する糖アルコールであってもよいし、オリゴ糖を含む多糖に由来する糖アルコールであってもよい。
本発明の効果をより効果的に奏する観点からは、単糖又はオリゴ糖に由来する糖アルコールであることが好ましく、単糖又は二糖に由来する糖アルコールであることがより好ましく、単糖に由来する糖アルコールが特に好ましい。
中でも、前記特定糖アルコールとしては、ペンチトール及びヘキシトールからなる群から選択される少なくとも１種であることが好ましい。
以下、前記特定糖アルコールの具体例を示すが本発明は以下の具体例には限定されない。以下の具体例において、カッコ内の数値はＳＰ値（単位：（ｃａｌ／ｃｍ３）１／２）を示す。
前記ペンチトールとして、キシリトール（１８．１１）、Ｄ−アラビニトール（１８．１１）、Ｌ−アラビニトール（１８．１１）、リビトール（１８．１１）等が挙げられる。
前記ヘキシトールとしては、ソルビトール（１８．６５）、Ｄ−イジトール（１８．６５）、ガラクチトール（１８．６５）、マンニトール（１８．６５）等が挙げられる。
【００２６】
前記特定糖アルコールとして、好ましくは、ソルビトール、キシリトール、Ｄ−アラビニトール、Ｌ−アラビニトール、リビトール、Ｄ−イジトール、ガラクチトール、及びマンニトールからなる群から選択される少なくとも１種であり、特に好ましくはソルビトール、キシリトール、及びマンニトールからなる群から選択される少なくとも１種であり、最も好ましくはソルビトール、又はマンニトールのいずれかである。
【００２７】
本発明のインク組成物中における前記特定糖アルコールの含有量には特に限定はないが、インク組成物の全量に対し、０．１〜２０質量％が好ましく、０．１〜１０質量％がより好ましく、１〜１０質量％が特に好ましい。
【００２８】
＜アクリルアミド構造を有する重合性化合物＞
本発明のインク組成物は、アクリルアミド構造を有する重合性化合物を少なくとも１種含む。
本発明のインク組成物がアクリルアミド構造を有する重合性化合物を含むことにより、該重合性化合物を含まない場合（例えば、アクリルアミド構造を有しない重合性化合物を用いた場合）と比較して、インク組成物の熱経時安定性が向上する。
更に、本発明のインク組成物がアクリルアミド構造を有する重合性化合物を含むことにより、該重合性化合物を含まない場合（例えば、アクリルアミド構造を有しない重合性化合物を用いた場合）と比較して、硬化感度が向上するという効果も得られる。
【００２９】
前記アクリルアミド構造を有する重合性化合物は、活性エネルギー線（例えば、放射線もしくは光、又は電子線など）が照射されることにより重合する化合物であることが好ましい。
【００３０】
前記アクリルアミド構造を有する重合性化合物は特に限定はないが、水溶性の化合物であることが好ましい。ここで、水溶性とは、水に一定濃度以上溶解できることをいい、水性のインク中に（望ましくは均一に）溶解し得るものであればよい。また、後述する水溶性有機溶剤を添加することにより溶解度が上がってインク中に（望ましくは均一に）溶解するものであってもよい。具体的には、２５℃の水に対する溶解度が５質量％以上であることが好ましく、１０質量％以上であることがより好ましい。
【００３１】
前記アクリルアミド構造を有する重合性化合物は、アクリルアミド構造を有する単官能の重合性化合物であってもよいし、アクリルアミド構造を有する多官能の重合性化合物であってもよい。
アクリルアミド構造を有する単官能の重合性化合物としては、ヒドロキシエチル（メタ）アクリルアミド、ヒドロキシプロピル（メタ）アクリルアミド、ジメチルアミノエチル（メタ）アクリルアミド、ジメチルアミノプロピル（メタ）アクリルアミドなどが挙げられ、特に好ましくはヒドロキシエチル（メタ）アクリルアミドであり、最も好ましくはヒドロキシエチルアクリルアミドである。
ここで、「（メタ）アクリルアミド」は、アクリルアミドまたはメタクリルアミドを意味する。
アクリルアミド構造を有する多官能の重合性化合物としては、下記一般式（１）で表される化合物が挙げられる。
【００３２】
本発明のアクリルアミド構造を有する重合性化合物は、硬化感度向上の観点からは、アクリルアミド構造を有する多官能の重合性化合物を含むことが好ましく、下記一般式（１）で表される化合物を含むことがより好ましい。
【００３３】
【化３】
2013053173.tif 000004
【００３４】
一般式（１）中、Ｑはｎ価の連結基を表し、Ｒ１は水素原子またはメチル基を表す。また、ｎは２以上の整数を表す。
【００３５】
一般式（１）で表される化合物は、不飽和単量体が、アミド結合により連結基Ｑに結合したものである。
Ｒ１は、水素原子、またはメチル基をあらわし、好ましくは水素原子である。
連結基Ｑの価数ｎに制限はないが、重合効率、吐出安定性を向上させる観点から、ｎ＝２以上６以下がより好ましく、ｎ＝２以上４以下がさらに好ましい。
【００３６】
また、連結基Ｑはアクリルアミド構造と連結可能な基であれば特に制限はないが、一般式（１）で表される化合物が前述の水溶性を満たすような連結基から選択されることが好ましく、具体的には以下の化合物群Ｘから１以上の水素原子またはヒドロキシル基が除去された残基をあげることができる。
【００３７】
−化合物群Ｘ−
エチレングリコール、ジエチレングリコール、トリエチレングリコール、ポリエチレングリコール、プロピレングリコール、ジプロピレングリコール、トリプロピレングリコール、ポリプロピレングリコール、１，３−プロパンジオール、１，２−ブタンジオール、１，３−ブタンジオール、１，４−ブタンジオール，２，３−ブタンジオール、１，５−ペンタンジオール、１，４−ペンタンジオール、２，４−ペンタンジオール、３−メチル−１，５−ペンタンジオール、２−メチル−２，４−ペンタンジオール、１，５−ヘキサンジオール、１，６−ヘキサンジオール、２，５−ヘキサンジオール、グリセリン、１，２，４−ブタントリオール，１，２，６−ヘキサントリオール、１，２，５−ペンタントリオール、チオグリコール、トリメチロールプロパン、ジトリメチロールプロパン、トリメチロールエタン、ジトリメチロールエタン、ネオペンチルグリコール、ペンタエリスリトール、ジペンタエリスリトール、及びこれらの縮合体、低分子ポリビニルアルコール、または糖類などのポリオール類、エチレンジアミン、ジエチレントリアミン、トリエチレンテトラミン、ポリエチレンイミン、ポリプロピレンジアミン、などのポリアミン類。
【００３８】
さらに、メチレン、エチレン、プロピレン、ブチレン基等の炭素数4以下の置換又は無置換のアルキレン鎖、更にはピリジン環、イミダゾール環、ピラジン環、ピペリジン環、ピペラジン環、モルホリン環などの飽和もしくは不飽和のヘテロ環を有する官能基などを例示することができる。
【００３９】
連結基Ｑとしては、これらの中でも、オキシアルキレン基（好ましくは、オキシエチレン基）を含むポリオール類の残基であることが好ましく、オキシアルキレン基（好ましくは、オキシエチレン基）を３以上含むポリオール類の残基であることが特に好ましい。
【００４０】
前記アクリルアミド構造を有する重合性化合物の具体例としては、例えば以下に示す重合性化合物をあげることができる。
【００４１】
【化４】
2013053173.tif 000005
【００４２】
【化５】
2013053173.tif 000006
【００４３】
【化６】
2013053173.tif 000007
【００４４】
【化７】
2013053173.tif 000008
【００４５】
【化８】
2013053173.tif 000009
【００４６】
【化９】
2013053173.tif 000010
【００４７】
前記アクリルアミド構造を有する重合性化合物は、１種単独又は２種以上を組み合わせて含有することができる。
前記アクリルアミド構造を有する重合性化合物のインク組成物中における含有量としては、インク組成物全質量に対して、５〜５０質量％が好ましく、１０〜３０質量％が更に好ましく、１５〜２５質量％が最も好ましい。
【００４８】
＜顔料＞
本発明のインク組成物は、顔料を少なくとも１種含む。
前記顔料としては、特に制限はなく、目的に応じて適宜選択することができ、例えば、有機顔料、無機顔料のいずれであってもよい。
前記顔料は、水に殆ど不溶であるか又は難溶である顔料であることが、インク着色性の点で好ましい。
【００４９】
前記顔料としては、その種類に特に制限はなく、従来公知の有機顔料又は無機顔料を用いることができる。
【００５０】
前記有機顔料としては、例えば、アゾ顔料、多環式顔料、染料キレート、ニトロ顔料、ニトロソ顔料、アニリンブラック、などが挙げられる。これらの中でも、アゾ顔料、多環式顔料などがより好ましい。前記アゾ顔料としては、例えば、アゾレーキ、不溶性アゾ顔料、縮合アゾ顔料、キレートアゾ顔料、などが挙げられる。前記多環式顔料としては、例えば、フタロシアニン顔料、ぺリレン顔料、ぺリノン顔料、アントラキノン顔料、キナクリドン顔料、ジオキサジン顔料、インジゴ顔料、チオインジゴ顔料、イソインドリノン顔料、キノフタロン顔料、などが挙げられる。前記染料キレートとしては、例えば、塩基性染料型キレート、酸性染料型キレート、などが挙げられる。
【００５１】
また前記無機顔料としては、例えば、酸化チタン、酸化鉄、炭酸カルシウム、硫酸バリウム、水酸化アルミニウム、バリウムイエロー、カドミウムレッド、クロムイエロー、カーボンブラック、などが挙げられる。これらの中でも、カーボンブラックが特に好ましい。なお、前記カーボンブラックとしては、例えば、コンタクト法、ファーネス法、サーマル法などの公知の方法によって製造されたものが挙げられる。
【００５２】
本発明に用いることができる顔料として具体的には、例えば、特開２００７−１０００７１号公報の段落番号［０１４２］〜［０１４５］に記載の顔料などが挙げられる。
【００５３】
上記の顔料は、１種単独で使用してもよく、また、上記した各群内もしくは各群間より複数種を選択して組み合わせて使用してもよい。
顔料のインク組成物中における含有量としては、色濃度、粒状性、インク安定性、吐出信頼性の観点から、インク組成物の全質量に対して、１〜２５質量％となる量が好ましく、２〜２０質量％となる量がより好ましい。
【００５４】
（分散剤）
本発明のインク組成物において、前記顔料は、分散剤によって分散されていることが好ましい。
前記分散剤としては、ポリマー分散剤でも低分子の界面活性剤型分散剤でもよいが、ポリマー分散剤が好ましい。また、ポリマー分散剤としては水溶性ポリマー分散剤でも水不溶性ポリマー分散剤の何れでもよい。
更に、本発明のインク組成物において、前記顔料はポリマー分散剤（樹脂）で分散されることにより、表面の少なくとも一部が樹脂により被覆されていることが好ましい。表面の少なくとも一部が樹脂により被覆された顔料を、以下、「樹脂被覆顔料」ともいう。
【００５５】
前記ポリマー分散剤としては水溶性ポリマー分散剤でも水不溶性ポリマー分散剤の何れでもよい。
前記ポリマー分散剤としては、分散安定性とインクジェット方式に適用した場合の吐出性の観点から、水不溶性ポリマー分散剤であることが好ましい。
【００５６】
−水不溶性ポリマー分散剤−
前記水不溶性ポリマー分散剤（以下、単に「分散剤」ということがある）としては、水不溶性のポリマーであって、顔料を分散可能であれば特に制限は無く、従来公知の水不溶性ポリマー分散剤を用いることができる。水不溶性ポリマー分散剤は、例えば、疎水性の構成単位と親水性の構成単位の両方を含んで構成することができる。
ここで「水不溶性」とは、水１００質量部（２５℃）に対する溶解量が５．０質量部以下であることを指す。
【００５７】
前記疎水性の構成単位を構成するモノマーとしては、スチレン系モノマー、アルキル（メタ）アクリレート、芳香族基含有（メタ）アクリレート等を挙げることができる。
【００５８】
また前記親水性構成単位を構成するモノマーとしては、親水性基を含むモノマーであれば特に制限はない。前記親水性基としては、ノニオン性基、カルボキシル基、スルホン酸基、リン酸基等を挙げることができる。尚、ノニオン性基としては、水酸基、（窒素原子が無置換の）アミド基、アルキレンオキシド重合体（例えば、ポリエチレンオキシド、ポリプロピレンオキシド等）に由来する基、糖アルコールに由来する基等が挙げられる。
【００５９】
前記親水性構成単位は、分散安定性の観点から、少なくともカルボキシル基を含むことが好ましく、ノニオン性基とカルボキシル基を共に含む形態であることもまた好ましい。
【００６０】
前記水不溶性ポリマー分散剤として、具体的には、スチレン−（メタ）アクリル酸共重合体、スチレン−（メタ）アクリル酸−（メタ）アクリル酸エステル共重合体、（メタ）アクリル酸エステル−（メタ）アクリル酸共重合体、ポリエチレングリコール（メタ）アクリレート−（メタ）アクリル酸共重合体、スチレン−マレイン酸共重合体等が挙げられる。
ここで「（メタ）アクリル酸」は、アクリル酸またはメタクリル酸を意味する。
【００６１】
前記水不溶性ポリマー分散剤としては、顔料の分散安定性の観点から、カルボキシル基を含むビニルポリマーであることが好ましく、疎水性の構成単位として少なくとも芳香族基含有モノマーに由来する構成単位を有し、親水性の構成単位としてカルボキシル基を含む構成単位を有するビニルポリマーであることがより好ましい。
【００６２】
また前記水不溶性ポリマー分散剤の重量平均分子量としては、顔料の分散安定性の観点から、３，０００〜２００，０００が好ましく、より好ましくは５，０００〜１００，０００、更に好ましくは５，０００〜８０，０００、特に好ましくは１０，０００〜６０，０００である。
【００６３】
前記樹脂被覆顔料における樹脂（水不溶性ポリマー）の含有量は、顔料の分散性、インク着色性、分散安定性の観点から、顔料に対し、１０〜１００質量％であることが好ましく、２０〜７０質量％がより好ましく、３０〜６０質量％が特に好ましい。
前記樹脂被覆顔料中の分散剤の含有量が、上記範囲であることにより、顔料が適量の分散剤で被覆され、粒径が小さく経時安定に優れた着色粒子を得やすい傾向となり好ましい。
【００６４】
前記樹脂被覆顔料は、前記水不溶性ポリマー分散剤に加えて、その他の分散剤を含んでいてもよい。例えば、従来公知の水溶性低分子分散剤や、水溶性ポリマー等を用いることができる。前記水不溶性ポリマー分散剤以外の分散剤の含有量は、前記分散剤の含有量の範囲内で用いることができる。
【００６５】
前記樹脂被覆顔料は、分散安定性と吐出性の観点から、前記顔料および前記水不溶性ポリマー分散剤を含んで構成されていることが好ましい。
前記樹脂被覆顔料は、例えば、顔料、分散剤、必要に応じて溶媒（好ましくは有機溶剤）等を含む混合物を、分散機により分散することで、樹脂被覆顔料の分散物として得ることができる。
【００６６】
前記樹脂被覆顔料の分散物は、例えば、前記顔料と前記水不溶性ポリマー分散剤と該分散剤を溶解または分散する有機溶剤との混合物に、塩基性物質を含む水溶液を加える工程（混合・水和工程）の後、前記有機溶剤を除く工程（溶剤除去工程）を設けて分散物として製造することができる。これにより、微細に分散され、保存安定性に優れた樹脂被覆顔料の分散物を作製することができる。
ここで、有機溶剤は、前記分散剤を溶解または分散できることが好ましいが、これに加えて水に対してある程度の親和性を有することが好ましい。具体的には、２０℃下で水に対する溶解度が１０質量％以上５０質量％以下であるものが好ましい。
【００６７】
前記樹脂被覆顔料の分散物は、更に詳細には、下記の工程（１）および工程（２）を含む製造方法で製造することができるが、これに限定されるものではない。
【００６８】
工程（１）：顔料、分散剤、および該分散剤を溶解または分散する有機溶剤と共に、塩基性物質を含み、水を主成分とする溶液を含有する混合物を分散処理する工程
工程（２）：分散処理後の混合物から、前記有機溶剤の少なくとも一部を除去する工程
【００６９】
前記工程（１）では、まず、前記分散剤を有機溶剤に溶解または分散させて混合物を得る（混合工程）。次に、着色剤、塩基性物質を含み、水を主成分とする溶液、水、および必要に応じて界面活性剤等を、前記混合物に加えて混合、分散処理し、水中油型の分散物を得る。
【００７０】
前記塩基性物質は、ポリマーが有することがあるアニオン性基（好ましくは、カルボキシル基）の中和に用いられる。前記アニオン性基の中和度には、特に限定がない。通常、最終的に得られる着色剤粒子の分散物の液性が、例えばｐＨが４．５〜１０であるものが好ましい。前記ポリマーの望まれる中和度により、ｐＨを決めることもできる。
【００７１】
前記有機溶剤の好ましい例としては、アルコール系溶媒、ケトン系溶媒、エーテル系溶媒が挙げられる。これらのうちアルコール系溶媒としては、エタノール、イソプロパノール、ｎ−ブタノール、第３級ブタノール、イソブタノール、ジアセトンアルコール等が挙げられる。ケトン系溶媒としては、アセトン、メチルエチルケトン、ジエチルケトン、メチルイソブチルケトン等が挙げられる。エーテル系溶媒としては、ジブチルエーテル、テトラヒドロフラン、ジオキサン等が挙げられる。これらの溶媒の中では、イソプロパノール、アセトンおよびメチルエチルケトンが好ましく、特に、メチルエチルケトンが好ましい。有機溶剤は、１種単独で用いても複数併用してもよい。
【００７２】
前記樹脂被覆顔料の分散物の製造においては、二本ロール、三本ロール、ボールミル、トロンミル、ディスパー、ニーダー、コニーダー、ホモジナイザー、ブレンダー、単軸若しくは２軸の押出機等を用いて、強い剪断力を与えながら混練分散処理を行なうことができる。なお、混練、分散についての詳細は、T.C. Patton著”Paint Flow and Pigment Dispersion”（1964年 John Wiley and Sons社刊）等に記載されている。
また、必要に応じて、縦型もしくは横型のサンドグラインダー、ピンミル、スリットミル、超音波分散機等を用い、０．０１〜１ｍｍの粒径のガラス、ジルコニア等でできたビーズを用いた微分散処理を行うことにより得ることができる。
【００７３】
前記樹脂被覆顔料の分散物の製造における有機溶剤の除去は、特に方法が限定されるものではなく、減圧蒸留等の公知の方法により除去できる。
【００７４】
このようにして得られた樹脂被覆顔料の分散物における樹脂被覆顔料は良好な分散状態を保ち、かつ、得られた着色粒子分散物は経時安定性に優れたものとなる。
【００７５】
本発明において樹脂被覆顔料の体積平均粒径としては、１０〜２００ｎｍが好ましく、１０〜１５０ｎｍがより好ましく、１０〜１００ｎｍがさらに好ましい。体積平均粒径が２００ｎｍ以下であることで色再現性が良好になり、インクジェット方式の場合には打滴特性が良好になる。また、体積平均粒径が１０ｎｍ以上であることで、耐光性が良好になる。
【００７６】
また、樹脂被覆顔料の粒径分布に関しては、特に制限は無く、広い粒径分布又は単分散性の粒径分布のいずれであってもよい。また、単分散性の粒径分布を持つ樹脂被覆顔を、２種以上混合して使用してもよい。
尚、樹脂被覆顔料の体積平均粒径および粒径分布は、例えば、光散乱法を用いて測定することができる。
【００７７】
本発明において、上記樹脂被覆顔料は１種単独で、また２種以上を組み合わせて使用してもよい。
【００７８】
＜重合開始剤＞
本発明のインク組成物は重合開始剤を少なくとも１種含有する。
前記重合開始剤としては、公知の重合開始剤を使用することができる。中でも、ラジカル重合開始剤が好ましい。
前記ラジカル重合開始剤としては、（ａ）芳香族ケトン類、（ｂ）アシルホスフィン化合物、（ｃ）芳香族オニウム塩化合物、（ｄ）有機化酸化物、（ｅ）チオ化合物、（ｆ）ヘキサアリールビイミダゾール化合物、（ｇ）ケトオキシムエステル化合物、（ｈ）ボレート化合物、（ｉ）アジニウム化合物、（ｊ）メタロセン化合物、（ｋ）活性エステル化合物、（ｌ）炭素ハロゲン結合を有する化合物、並びに（ｍ）アルキルアミン化合物等が挙げられる。
重合開始剤の具体例としては、例えば、加藤清視著「紫外線硬化システム」（株式会社総合技術センター発行：平成元年）の第６５〜１４８頁に記載されている重合開始剤などを挙げることができる。
【００７９】
本発明における重合開始剤としては、水溶性の重合開始剤等を用いることが出来る。尚、ここでいう水溶性とは、２５℃において蒸留水に０．５質量％以上溶解することを意味する。前記水溶性の重合開始剤は、２５℃において蒸留水に１質量％以上溶解することが好ましく、３質量％以上溶解することがより好ましい。
【００８０】
前記水溶性の重合開始剤としては、例えば、下記一般式（Ａ）で表される化合物や、特開２００５―３０７１９８号公報に記載の化合物等を挙げることができる。
中でも、本発明の効果をより効果的に奏する観点から、下記一般式（Ａ）で表される水溶性の重合開始剤であることが好ましい。
【００８１】
【化１０】
2013053173.tif 000011
【００８２】
一般式（Ａ）中、ｍおよびｎはそれぞれ独立に０以上の整数を表し、ｍ＋ｎは０〜３の整数を表す。
一般式（Ａ）において、ｍが０〜３であってｎが０または１であることが好ましく、ｍが０または１であってｎが０であることがより好ましい。
一般式（Ａ）で表される化合物の具体例を以下に示すが、本発明はこれらに限定されない。
【００８３】
【化１１】
2013053173.tif 000012
【００８４】
一般式（Ａ）で表される化合物は、特開２００５−３０７１９８号公報等の記載に準じて合成した化合物であっても、市販の化合物であってもよい。一般式（Ａ）で表される市販の化合物としては例えば、イルガキュア２９５９（ｍ＝０、ｎ＝０）を挙げることができる。
【００８５】
本発明のインク組成物において、重合開始剤は、１種単独で用いてもよいし、２種以上を併用してもよい。
本発明のインク組成物における重合開始剤の含有量は、固形分換算で０．１〜３０質量％の範囲であることが好ましく、０．５〜２０質量％の範囲であることがより好ましく、１．０〜１５質量％の範囲であることがさらに好ましい。
また、前記重合開始剤の含有量は、インク組成物の全量に対し、０．１〜２０質量％が好ましく、０．１〜１０質量％がより好ましく、１〜１０質量％が特に好ましい。
【００８６】
＜水＞
本発明のインク組成物は水を含む。
即ち、本発明のインク組成物は、水性のインク組成物である。
本発明における水としては、イオン交換水、蒸留水などのイオン性不純物を含まない水を用いることが好ましい。
また、インク組成物における水の含有率は、目的に応じて適宜選択されるが、１０〜９５質量％であることが好ましく、３０〜９０質量％であることがより好ましい。
【００８７】
＜水溶性有機溶剤＞
本発明におけるインク組成物は、水溶性有機溶剤の少なくとも１種を含有していてもよい。
前記水溶性有機溶剤の例としては、例えば、グリセリン、エチレングリコール、プロピレングリコール等のアルカンジオール（多価アルコール類）；糖アルコール類；エタノール、メタノール、ブタノール、プロパノール、イソプロパノールなどの炭素数１〜４のアルキルアルコール類；エチレングリコールモノメチルエーテル、エチレングリコールモノエチルエーテル、エチレングリコールモノブチルエーテル、エチレングリコールモノメチルエーテルアセテート、ジエチレングリコールモノメチルエーテル、ジエチレングリコールモノエチルエーテル、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、エチレングリコールモノ−ｔ−ブチルエーテル、ジエチレングリコールモノ−ｔ−ブチルエーテル、トリエチレングリコールモノエチルエーテル、１−メチル−１−メトキシブタノール、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、ジプロピレングリコール、ジプロピレングリコールモノメチルエーテル、ジプロピレングリコールモノエチルエーテル、ジプロピレングリコールモノ−ｎ−プロピルエーテル、ジプロピレングリコールモノ−ｉｓｏ−プロピルエーテル、トリプロピレングリコールモノメチルエーテルなどのグリコールエーテル類等が挙げられる。これらは、１種単独で又は２種以上を組み合わせて用いることができる。
【００８８】
前記水溶性有機溶剤としては、例えば、特開２０１１−０７４１５０号公報の段落０１２４〜０１３５や、特開２０１１−０７９９０１号公報の段落０１０４〜０１１９等に記載の公知の水溶性有機溶剤を用いることもできる。
【００８９】
本発明におけるインク組成物が水溶性有機溶剤を含有する場合、その含有量は、インク組成物の全量に対し、６０質量％以下が好ましく、４０質量％以下がより好ましい。
【００９０】
＜樹脂粒子＞
本発明におけるインク組成物は、必要に応じて樹脂粒子を含有することができる。
また樹脂粒子は、既述の処理液又はこれを乾燥させた紙領域と接触した際に凝集、又は分散不安定化してインクを増粘させることにより、インク組成物、すなわち画像を固定化させる機能を有することが好ましい。このような樹脂粒子は、水および有機溶剤の少なくとも１種に分散されているものが好ましい。
【００９１】
樹脂粒子としては、アクリル系樹脂、酢酸ビニル系樹脂、スチレン−ブタジエン系樹脂、塩化ビニル系樹脂、アクリル−スチレン系樹脂、ブタジエン系樹脂、スチレン系樹脂、架橋アクリル樹脂、架橋スチレン系樹脂、ベンゾグアナミン樹脂、フェノール樹脂、シリコーン樹脂、エポキシ樹脂、ウレタン系樹脂、パラフィン系樹脂、フッ素系樹脂等あるいはそのラテックスを用いることができる。アクリル系樹脂、アクリル−スチレン系樹脂、スチレン系樹脂、架橋アクリル樹脂、架橋スチレン系樹脂を好ましい例として挙げることができる。
また樹脂粒子はラテックスの形態で用いることもできる。
【００９２】
樹脂粒子の重量平均分子量は１万以上、２０万以下が好ましく、より好ましくは２万以上、２０万以下である。
また樹脂粒子の体積平均粒径は、１ｎｍ〜１μｍの範囲が好ましく、１〜２００ｎｍの範囲がより好ましく、１〜１００ｎｍの範囲が更に好ましく、１〜５０ｎｍの範囲が特に好ましい。樹脂粒子の体積平均粒径は、ナノトラック粒度分布測定装置ＵＰＡ−ＥＸ１５０（日機装（株）製）によって測定することができる。
【００９３】
樹脂粒子のガラス転移温度Ｔｇは３０℃以上であることが好ましく、４０℃以上がより好ましく、５０℃以上がさらに好ましい。
【００９４】
前記樹脂粒子としては、自己分散性樹脂の粒子（自己分散性樹脂粒子）を用いることが好ましい。
ここで、自己分散性樹脂とは、界面活性剤の不存在下、転相乳化法により分散状態としたとき、ポリマー自身が有する官能基（特に酸性基又はその塩）によって、水性媒体中で分散状態となり得る水不溶性ポリマーをいう。
ここで、分散状態とは、水性媒体中に水不溶性ポリマーが液体状態で分散された乳化状態（エマルション）、及び、水性媒体中に水不溶性ポリマーが固体状態で分散された分散状態（サスペンジョン）の両方の状態を含むものである。
前記自己分散性樹脂粒子としては、特開２０１０−６４４８０号公報の段落００９０〜０１２１や、特開２０１１−０６８０８５号公報の段落０１３０〜０１６７に記載されている自己分散性樹脂粒子を用いることができる。
【００９５】
前記樹脂粒子の含有量はインク組成物全量に対して、０．１〜２０質量％が好ましく、０．１〜１５質量％がより好ましく、０．１〜１０質量％がさらに好ましい。
また、樹脂微子の粒径分布に関しては、特に制限は無く、広い粒径分布を持つもの、又は単分散の粒径分布を持つもの、いずれでもよい。また、単分散の粒径分布を持つ樹脂粒子を、２種以上混合して使用してもよい。
【００９６】
＜界面活性剤＞
本発明におけるインク組成物は、必要に応じて、界面活性剤の少なくとも１種を含むことができる。界面活性剤は、表面張力調整剤として用いることができる。
【００９７】
表面張力調整剤として、分子内に親水部と疎水部を合わせ持つ構造を有する化合物等が有効に使用することができ、アニオン性界面活性剤、カチオン性界面活性剤、両性界面活性剤、ノニオン性界面活性剤、ベタイン系界面活性剤のいずれも使用することができる。更に、上記の分散剤（高分子分散剤）を界面活性剤としても用いてもよい。
本発明においては、インクの打滴干渉抑制の観点から、ノニオン性界面活性剤が好ましく、中でもアセチレングリコール誘導体（アセチレングリコール系界面活性剤）がより好ましい。
【００９８】
前記アセチレングリコール系界面活性剤としては、例えば、２，４，７，９−テトラメチル−５−デシン−４，７−ジオール及び２，４，７，９−テトラメチル−５−デシン−４，７−ジオールのアルキレンオキシド付加物等を挙げることができ、これから選ばれる少なくとも１種であることが好ましい。これらの化合物の市販品としては例えば、日信化学工業社のオルフィンＥ１０１０などのＥシリーズを挙げることができる。
【００９９】
界面活性剤（表面張力調整剤）をインク組成物に含有する場合、界面活性剤はインクジェット方式によりインク組成物の吐出を良好に行う観点から、インク組成物の表面張力を２０〜６０ｍＮ／ｍに調整できる範囲の量を含有するのが好ましく、表面張力の点からはより好ましくは２０〜４５ｍＮ／ｍであり、更に好ましくは２５〜４０ｍＮ／ｍである。
【０１００】
界面活性剤のインク組成物中における界面活性剤の具体的な量としては、前記表面張力となる範囲が好ましいこと以外は特に制限はなく、０．１質量％以上が好ましく、より好ましくは０．１〜１０質量％であり、更に好ましくは０．２〜３質量％である。
【０１０１】
＜その他の成分＞
本発明のインク組成物は、必要に応じ、その他の成分として各種の添加剤を含むことができる。
前記各種の添加剤としては、例えば、紫外線吸収剤、褪色防止剤、防黴剤、ｐＨ調整剤、防錆剤、酸化防止剤、乳化安定剤、防腐剤、消泡剤、粘度調整剤、分散安定剤、又はキレート剤等の公知の添加剤が挙げられる。
【０１０２】
紫外線吸収剤としては、例えば、ベンゾフェノン系紫外線吸収剤、ベンゾトリアゾール系紫外線吸収剤、サリチレート系紫外線吸収剤、シアノアクリレート系紫外線吸収剤、ニッケル錯塩系紫外線吸収剤、などが挙げられる。
【０１０３】
褪色防止剤としては、各種の有機系および金属錯体系の褪色防止剤を使用することができる。有機の褪色防止剤としては、例えば、ハイドロキノン類、アルコキシフェノール類、ジアルコキシフェノール類、フェノール類、アニリン類、アミン類、インダン類、クロマン類、アルコキシアニリン類、ヘテロ環類などがあり、金属錯体としてはニッケル錯体、亜鉛錯体などがある。
【０１０４】
防黴剤としては、例えば、デヒドロ酢酸ナトリウム、安息香酸ナトリウム、ナトリウムピリジンチオン−１−オキシド、ｐ−ヒドロキシ安息香酸エチルエステル、１，２−ベンズイソチアゾリン−３−オン、ソルビン酸ナトリウム、ペンタクロロフェノールナトリウムなどが挙げられる。
防黴剤は、インク組成物中の含有量が０．０２〜１．００質量％である範囲とするのが好ましい。
【０１０５】
ｐＨ調整剤としては、調合されるインク組成物に悪影響を及ぼさずにｐＨを所望の値に調整できるものであれば、特に制限はなく、目的に応じて適宜選択することができる。例えば、アルコールアミン類（例えば、ジエタノールアミン、トリエタノールアミン、２−アミノ−２−エチル−１，３−プロパンジオールなど）、アルカリ金属水酸化物（例えば、水酸化リチウム、水酸化ナトリウム、水酸化カリウムなど）、アンモニウム水酸化物（例えば、水酸化アンモニウム、第４級アンモニウム水酸化物など）、ホスホニウム水酸化物、アルカリ金属炭酸塩などが挙げられる。
【０１０６】
防錆剤としては、例えば、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライトなどが挙げられる。
【０１０７】
酸化防止剤としては、例えば、フェノール系酸化防止剤（ヒンダードフェノール系酸化防止剤を含む）、アミン系酸化防止剤、硫黄系酸化防止剤、リン系酸化防止剤などが挙げられる。
【０１０８】
キレート剤としては、例えば、エチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラミル二酢酸ナトリウムなどが挙げられる。
【０１０９】
＜インク組成物の物性＞
本発明のインク組成物の表面張力（２５℃）としては、２０ｍＮ／ｍ以上６０ｍＮ／ｍ以下であることが好ましい。より好ましくは、２０ｍＮ／ｍ以上４５ｍＮ／ｍ以下であり、更に好ましくは、２５ｍＮ／ｍ以上４０ｍＮ／ｍ以下である。
表面張力は、Ａｕｔｏｍａｔｉｃ  Ｓｕｒｆａｃｅ  Ｔｅｎｓｉｏｍｅｔｅｒ  ＣＢＶＰ-Ｚ（協和界面科学株式会社製）を用い、インク組成物を２５℃の条件下で測定される。
【０１１０】
また、本発明のインク組成物の２５℃での粘度は、１．２ｍＰａ・ｓ以上１５．０ｍＰａ・ｓ以下であることが好ましく、より好ましくは２ｍＰａ・ｓ以上１３ｍＰａ・ｓ未満であり、更に好ましくは２．５ｍＰａ・ｓ以上１０ｍＰａ・ｓ未満である。
粘度は、ＶＩＳＣＯＭＥＴＥＲ ＴＶ−２２（ＴＯＫＩ ＳＡＮＧＹＯ ＣＯ．ＬＴＤ製）を用い、インク組成物を２５℃の条件下で測定される。
【０１１１】
≪インクセット≫
本発明のインクセットは、既述の本発明のインク組成物の少なくとも１種と、該インク組成物中の成分を凝集させる凝集剤を含む処理液の少なくとも１種と、を有する。
既述の本発明のインク組成物と共に処理液を用いることで、インクジェット記録を高速化でき、高速記録しても濃度、解像度の高い描画性（例えば細線や微細部分の再現性）に優れた画像が得られる。
また、処理液が凝集剤を含むことで、良好な画像品質で耐ブロッキング性に優れた画像を形成することができる。
【０１１２】
（凝集剤）
前記処理液は、インク組成物中の成分を凝集させる凝集剤を含む。
前記凝集剤は、記録媒体上においてインク組成物と接触することにより、インク組成物を凝集（固定化）可能なものであり、固定化剤として機能する。例えば、処理液を記録媒体（好ましくは、塗工紙）に付与することにより記録媒体上に凝集剤が存在している状態で、インク組成物がさらに着滴して凝集剤に接触することにより、インク組成物中の成分を凝集させて、インク組成物を記録媒体上に固定化することができる。
【０１１３】
前記インク組成物中の成分を固定化させる成分としては、酸性化合物、カチオン性ポリマー、多価金属塩等を挙げることができる。これらは１種単独でも、２種以上を併用することができる。
【０１１４】
−酸性化合物−
前記酸性化合物としては、例えば、硫酸、塩酸、硝酸、リン酸、ポリアクリル酸、酢酸、グリコール酸、マロン酸、リンゴ酸、マレイン酸、アスコルビン酸、コハク酸、グルタル酸、フマル酸、クエン酸、酒石酸、乳酸、スルホン酸、オルトリン酸、メタリン酸、ピロリドンカルボン酸、ピロンカルボン酸、ピロールカルボン酸、フランカルボン酸、ピリジンカルボン酸、クマリン酸、チオフェンカルボン酸、ニコチン酸、およびこれらの化合物の誘導体、ならびにこれらの塩等が好適に挙げられる。
【０１１５】
これらの中でも、水溶性の高い酸性化合物が好ましい。また、インク組成物と反応してインク全体を固定化させる観点から、３価以下の酸性化合物が好ましく、２価以上３価以下の酸性化合物が特に好ましい。
酸性化合物は、１種単独で用いてもよく、２種以上を併用してもよい。
【０１１６】
前記処理液が酸性化合物を含む場合、処理液のｐＨ（２５℃）は、０．１〜６．８であることが好ましく、０．５〜６．０であることがより好ましく、０．８〜５．０であることがさらに好ましい。
【０１１７】
前記酸性化合物の含有量は、前記処理液の全質量に対し、４０質量％以下であることが好ましく、１５〜４０質量％であることがより好ましい。酸性化合物の含有量を１５〜４０質量％とすることでインク組成物中の成分をより効率的に固定化することができる。
さらに酸性化合物の含有量は、前記処理液の全質量に対し、１５質量％〜３５質量％であることが好ましい。
【０１１８】
−多価金属塩−
前記多価金属塩は、アルカリ土類金属、亜鉛族金属等の２価以上の金属を含む化合物であり、Ｃａ２＋、Ｃｕ２＋、Ａｌ３＋等の金属イオンの酢酸塩、酸化物等を挙げることができる。
【０１１９】
前記多価金属塩を含む処理液が付与された記録媒体にインク組成物を吐出する場合のインク組成物の凝集反応は、インク組成物中に分散した粒子、例えば、顔料等の粒子の分散安定性を減じ、インク組成物全体の粘度を上昇させることで達成することができる。例えば、インク組成物中の顔料などの粒子がカルボキシル基等の弱酸性の官能基を有するとき、当該粒子は前記弱酸性の官能基の働きにより分散安定化しているが、当該粒子の表面電荷を、多価金属塩と相互作用させることにより減じ、分散安定性を低下することができる。したがって、処理液に含まれる固定化剤としての多価金属塩は、凝集反応の観点で、価数が２価以上、すなわち多価であることが必要であり、凝集反応性の観点で、３価以上の多価金属イオンからなる多価金属塩であることが好ましい。
【０１２０】
以上の観点から、本発明における処理液に用いることのできる多価金属塩は、以下に示す多価金属イオンと陰イオンとの塩、ポリ水酸化アルミニウムおよびポリ塩化アルミニウムのいずれか１種以上であることが好ましい。
【０１２１】
多価金属イオンとしては、例えば、Ｃａ２＋、Ｃｕ２＋、Ｎｉ２＋、Ｍｇ２＋、Ｓｒ２＋、Ｚｎ２＋、Ｂａ２＋、Ａｌ３＋、Ｆｅ３＋、Ｃｒ３＋、Ｃｏ３＋、Ｆｅ２＋、Ｌａ３＋、Ｎｄ３＋、Ｙ３＋、およびＺｒ４＋などが挙げられる。これら多価金属イオンを処理液中に含有させるためには、前記多価金属の塩を用いればよい。
塩とは、上記のような多価金属イオンと、これらのイオンに結合する陰イオンとから構成される金属塩のことであるが、溶媒に可溶なものであることが好ましい。ここで、前記溶媒とは、多価金属塩とともに処理液を構成する媒質であり、例えば、水や後述する有機溶剤が挙げられる。
【０１２２】
前記多価金属イオンと塩を形成するための好ましい陰イオンとしては、例えば、Ｃｌ−、ＮＯ３−、Ｉ−、Ｂｒ−、ＣｌＯ３−、ＣＨ３ＣＯＯ−、ＳＯ４２−などが挙げられる。
多価金属イオンと陰イオンとは、それぞれ単独種または複数種を用いて多価金属イオンと陰イオンとの塩を形成することができる。
【０１２３】
上記以外の多価金属塩としては、例えば、ポリ水酸化アルミニウムおよびポリ塩化アルミニウムなどが挙げられる。
【０１２４】
前記多価金属塩としては、反応性や着色性、さらには取り扱いの容易さなどの点から、多価金属イオンと陰イオンとの塩を用いることが好ましく、多価金属イオンとしては、Ｃａ２＋、Ｍｇ２＋、Ｓｒ２＋、Ａｌ３＋およびＹ３＋から選ばれる少なくとも１種が好ましく、さらには、Ｃａ２＋が好ましい。
また、陰イオンとしては、溶解性などの観点から、ＮＯ３−が特に好ましい。
前記多価金属塩は、１種単独で又は２種以上を混合して用いることができる。
【０１２５】
前記多価金属塩の含有量は、前記処理液の全質量に対し、１５質量％以上であることが好ましい。これにより、より効果的にインク組成物中の成分を固定化することができる。
多価金属塩の含有量は、前記処理液の全質量に対し、１５質量％〜３５質量％であることが好ましい。
【０１２６】
多価金属塩の記録媒体への付与量としては、インク組成物を凝集させるに足る量であれば特に制限はないが、インク組成物を固定化し易いとの観点から、０．５ｇ／ｍ２〜４．０ｇ／ｍ２であることが好ましく、０．９ｇ／ｍ２〜３．７５ｇ／ｍ２であることがより好ましい。
【０１２７】
−カチオン性ポリマー−
前記カチオン性ポリマーとしては、ポリ（ビニルピリジン）塩、ポリアルキルアミノエチルアクリレート、ポリアルキルアミノエチルメタクリレート、ポリ（ビニルイミダゾール）、ポリエチレンイミン、ポリビグアニド、及びポリグアニドから選ばれる少なくとも１種のカチオン性ポリマーである。
カチオン性ポリマーは、１種単独で用いてもよく、２種以上を併用してもよい。
【０１２８】
上記カチオン性ポリマーの中でも、凝集速度の観点で有利な、ポリグアニド（好ましくは、ポリ（ヘキサメチレングアニジン）アセテート、ポリモノグアニド、ポリメリックビグアニド）、ポリエチレンイミン、ポリ（ビニルピリジン）が好ましい。
【０１２９】
前記カチオン性ポリマーの重量平均分子量としては、処理液の粘度の観点では分子量が小さい方が好ましい。処理液をインクジェット方式で記録媒体に付与する場合には、５００〜５００，０００の範囲が好ましく、７００〜２００，０００の範囲がより好ましく、更に好ましくは１，０００〜１００，０００の範囲である。重量平均分子量は、５００以上であると凝集速度の観点で有利であり、５００，０００以下であると吐出信頼性の点で有利である。但し、処理液をインクジェット以外の方法で記録媒体に付与する場合には、この限りではない。
【０１３０】
前記処理液がカチオン性ポリマーを含む場合、処理液のｐＨ（２５℃）は、１．０〜１０．０であることが好ましく、２．０〜９．０であることがより好ましく、３．０〜７．０であることがさらに好ましい。
【０１３１】
カチオン性ポリマーの含有量は、前記処理液の全質量に対して、１質量％〜３５質量％であることが好ましく、５質量％〜２５質量％であることがより好ましい。
カチオン性ポリマーの塗工紙への付与量としては、インク組成物を安定化させるに足る量であれば特に制限はないが、インク組成物を固定化し易いとの観点から、０．５ｇ／ｍ２〜４．０ｇ／ｍ２であることが好ましく、０．９ｇ／ｍ２〜３．７５ｇ／ｍ２であることがより好ましい。
【０１３２】
≪画像形成方法≫
本発明の画像形成方法は、既述の本発明のインクセットが用いられ、既述の本発明のインク組成物を記録媒体上に付与するインク付与工程と、前記処理液を記録媒体上に付与する処理液付与工程と、を有する。本発明の画像形成方法は、必要に応じて、更に他の工程を有していてもよい。
【０１３３】
＜インク付与工程＞
前記インク付与工程は、既述の本発明のインク組成物を、例えばインクジェット法により記録媒体上に付与する工程である。
本工程では、記録媒体上に選択的にインク組成物を付与でき、所望の可視画像を形成できる。なお、インク組成物の詳細及び好ましい態様などインク組成物の詳細については、インク組成物に関する説明で既述した通りである。
【０１３４】
インクジェット法を利用した画像の記録は、具体的には、エネルギーを供与することにより、所望の被記録媒体、すなわち普通紙、樹脂コート紙、例えば特開平８−１６９１７２号公報、同８−２７６９３号公報、同２−２７６６７０号公報、同７−２７６７８９号公報、同９−３２３４７５号公報、特開昭６２−２３８７８３号公報、特開平１０−１５３９８９号公報、同１０−２１７４７３号公報、同１０−２３５９９５号公報、同１０−３３７９４７号公報、同１０−２１７５９７号公報、同１０−３３７９４７号公報等に記載のインクジェット専用紙、フィルム、電子写真共用紙、布帛、ガラス、金属、陶磁器等に液体組成物を吐出することにより行なえる。なお、本発明に好ましいインクジェット記録方法として、特開２００３−３０６６２３号公報の段落番号００９３〜０１０５に記載の方法が適用できる。
【０１３５】
インクジェット法は、特に制限はなく、公知の方式、例えば、静電誘引力を利用してインクを吐出させる電荷制御方式、ピエゾ素子の振動圧力を利用するドロップオンデマンド方式（圧力パルス方式）、電気信号を音響ビームに変えインクに照射して放射圧を利用してインクを吐出させる音響インクジェット方式、及びインクを加熱して気泡を形成し、生じた圧力を利用するサーマルインクジェット（バブルジェット（登録商標））方式等のいずれであってもよい。インクジェット法としては、特に、特開昭５４−５９９３６号公報に記載の方法で、熱エネルギーの作用を受けたインクが急激な体積変化を生じ、この状態変化による作用力によって、インクをノズルから吐出させるインクジェット法を有効に利用することができる。
【０１３６】
尚、前記インクジェット法には、フォトインクと称する濃度の低いインクを小さい体積で多数射出する方式、実質的に同じ色相で濃度の異なる複数のインクを用いて画質を改良する方式や無色透明のインクを用いる方式が含まれる。
【０１３７】
また、インクジェット法で用いるインクジェットヘッドは、オンデマンド方式でもコンティニュアス方式でも構わない。また、吐出方式としては、電気−機械変換方式（例えば、シングルキャビティー型、ダブルキャビティー型、ベンダー型、ピストン型、シェアーモード型、シェアードウォール型等）、電気−熱変換方式（例えば、サーマルインクジェット型、バブルジェット（登録商標）型等）、静電吸引方式（例えば、電界制御型、スリットジェット型等）及び放電方式（例えば、スパークジェット型等）などを具体的な例として挙げることができるが、いずれの吐出方式を用いても構わない。
尚、前記インクジェット法により記録を行う際に使用するインクノズル等については特に制限はなく、目的に応じて、適宜選択することができる。
【０１３８】
インクジェット記録方法の具体例を以下に示す。
インクジェット記録方法として、（１）静電吸引方式とよばれる方法がある。静電吸引方式は、ノズルとノズルの前方に配置された加速電極との間に強電界を印加し、ノズルから液滴状のインクを連続的に噴射させ、そのインク滴が偏向電極間を通過する間に印刷情報信号を偏向電極に与えることによって、インク滴を記録媒体上に向けて飛ばしてインクを記録媒体上に定着させて画像を記録する方法、又はインク滴を偏向させずに、印刷情報信号に従ってインク滴をノズルから記録媒体上にむけて噴射させることにより画像を記録媒体上に定着させて記録する方法である。
【０１３９】
また、（２）小型ポンプによってインク液に圧力を加えるとともに、インクジェットノズルを水晶振動子等によって機械的に振動させることによって、強制的にノズルからインク滴を噴射させる方法がある。ノズルから噴射されたインク滴は、噴射されると同時に帯電され、このインク滴が偏向電極間を通過する間に印刷情報信号を偏向電極に与えてインク滴を記録媒体に向かって飛ばすことにより、記録媒体上に画像を記録する方法である。
【０１４０】
次に、（３）インク液に圧電素子によって圧力と印刷情報信号を同時に加え、ノズルからインク滴を記録媒体に向けて噴射させ、記録媒体上に画像を記録する方法（ピエゾ）、（４）印刷信号情報にしたがって微小電極を用いてインク液を加熱して発泡させ、この泡を膨張させることによってインク液をノズルから記録媒体に向けて噴射し、記録媒体上に画像を記録する方法（バブルジェット（登録商標））がある。
【０１４１】
インクジェットヘッドとしては、短尺のシリアルヘッドを用い、ヘッドを記録媒体の幅方向に走査させながら記録を行なうシャトル方式と、記録媒体の１辺の全域に対応して記録素子が配列されているラインヘッドを用いたライン方式とがある。ライン方式では、記録素子の配列方向と直交する方向に記録媒体を走査させることで記録媒体の全面に画像記録を行なうことができ、短尺ヘッドを走査するキャリッジ等の搬送系が不要となる。また、キャリッジの移動と記録媒体との複雑な走査制御が不要になり、記録媒体だけが移動するので、シャトル方式に比べて記録速度の高速化が実現できる。本発明の画像形成方法は、これらのいずれにも適用可能であるが、一般にダミージェットを行なわないライン方式に適用した場合に、吐出精度及び画像の耐擦過性の向上効果が大きい。
【０１４２】
インクジェットヘッドから吐出されるインクの液滴量としては、高精細な画像を得る観点で、１〜１０ｐｌ（ピコリットル）が好ましく、１．５〜６ｐｌがより好ましい。また、画像のムラ、連続諧調のつながりを改良する観点で、異なる液適量を組み合わせて吐出することも有効であり、このような場合でも本発明は好適に使用できる。
【０１４３】
＜処理液付与工程＞
前記処理液付与工程は、前記インク組成物中の成分を凝集させる凝集剤を含む処理液を記録媒体上に付与する工程である。
本工程で記録媒体上に付与された処理液と、前記インク付与工程で記録媒体上に付与されたインク組成物と、が接触して画像が形成される。この場合、インク組成物中の顔料等の分散粒子が凝集し、記録媒体上に画像が固定化される。なお、処理液は凝集剤を少なくとも含有してなり、各成分の詳細及び好ましい態様については、既述した通りである。
【０１４４】
処理液の付与は、塗布法、インクジェット法、浸漬法などの公知の方法を適用して行なうことができる。塗布法としては、バーコーター、エクストルージョンダイコーター、エアードクターコーター、ブレードコーター、ロッドコーター、ナイフコーター、スクイズコーター、リバースロールコーター等を用いた公知の塗布方法によって行なうことができる。インクジェット法の詳細については、既述の通りである。
【０１４５】
処理液付与工程は、インク組成物を用いたインク付与工程の前又は後のいずれに設けてもよい。
本発明においては、処理液付与工程の後にインク付与工程を設けた態様が好ましい。換言すれば、前述のインク付与工程が、本処理液付与工程よりも後に設けられ、本処理液付与工程で記録媒体上に付与された処理液上に前述のインク組成物を付与する工程であることが好ましい。具体的には、記録媒体上に、インク組成物を付与する前に、予め前記処理液を付与しておき、記録媒体上に付与された処理液に接触するようにインク組成物を付与して画像化する態様が好ましい。これにより、インクジェット記録を高速化でき、高速記録しても濃度、解像度の高い画像が得られる。
【０１４６】
処理液付与工程における処理液の付与量としては、インク組成物を凝集可能であれば特に制限はないが、好ましくは、凝集剤の付与量が０．１ｇ／ｍ２以上となる量とすることができる。中でも、凝集剤の付与量が０．２〜０．７ｇ／ｍ２となる量が好ましい。凝集剤は、付与量が０．１ｇ／ｍ２以上であるとインク組成物の種々の使用形態に応じ良好な高速凝集性が保てる。また、凝集剤の付与量が０．７ｇ／ｍ２以下であることは、付与した記録媒体の表面性に悪影響（光沢の変化等）を与えない点で好ましい。
【０１４７】
また、本発明においては、処理液付与工程後にインク付与工程を設け、処理液を記録媒体上に付与した後、インク組成物が付与されるまでの間に、記録媒体上の処理液を加熱乾燥する加熱乾燥工程を更に設けることが好ましい。インク付与工程前に予め処理液を加熱乾燥させることにより、滲み防止などのインク着色性が良好になり、色濃度及び色相の良好な可視画像を記録できる。
【０１４８】
加熱乾燥は、ヒータ等の公知の加熱手段やドライヤ等の送風を利用した送風手段、あるいはこれらを組み合わせた手段により行なえる。加熱方法としては、例えば、記録媒体の処理液の付与面と反対側からヒータ等で熱を与える方法や、記録媒体の処理液の付与面に温風又は熱風をあてる方法、赤外線ヒータを用いた加熱法などが挙げられ、これらの複数を組み合わせて加熱してもよい。
【０１４９】
＜硬化工程＞
本発明の画像形成方法は、更に、前記インク付与工程により記録媒体上に付与された前記インク組成物に活性エネルギー線を照射して該インク組成物を硬化させる硬化工程を有することが好ましい。
ここで使用される活性エネルギー線は、α線、γ線、電子線、Ｘ線、紫外線、可視光、赤外光などが挙げられる。中でも、紫外線が好ましい。
硬化工程により、画像中のモノマー成分（重合性化合物）を確実に重合硬化させることができる。このとき、活性エネルギー線を照射する光源を記録媒体の記録面に対向配置し、記録面の全体を照射すれば、画像全体の硬化を行うことができる。なお、活性エネルギー線を照射する光源は、紫外線照射ランプ、ハロゲンランプ、高圧水銀灯、レーザー、ＬＥＤ、電子線照射装置などを採用することもできる。
前記硬化工程は少なくとも前記インク付与工程の後に設けられるが、前記インク付与工程及び前記処理液付与工程の後に設けられることが好ましい。
【０１５０】
活性エネルギー線の照射条件としては、重合性化合物が重合硬化可能であれば特に制限されない。例えば活性エネルギー線の波長としては、例えば、２００〜６００ｎｍであることが好ましく、３００〜４５０ｎｍであることがより好ましく、３５０〜４２０ｎｍであることがさらに好ましい。
活性エネルギー線の出力としては、５０００ｍＪ／ｃｍ２以下であることが好ましく、１０〜４０００ｍＪ／ｃｍ２であることがより好ましく、２０〜３０００ｍＪ／ｃｍ２であることがさらに好ましい。
【０１５１】
＜記録媒体＞
本発明の画像形成方法は、記録媒体に上に画像を記録するものである。記録媒体には、特に制限はないが、一般のオフセット印刷などに用いられる、いわゆる上質紙、コート紙、アート紙などのセルロースを主体とする一般印刷用紙を用いることができる。セルロースを主体とする一般印刷用紙は、水性インクを用いた一般のインクジェット法による画像記録においては比較的インクの吸収、乾燥が遅く、打滴後に色材移動が起こりやすく、画像品質が低下しやすいが、本発明の画像形成方法によると、色材移動を抑制して色濃度、色相に優れた高品位の画像の記録が可能である。
【０１５２】
記録媒体としては、一般に市販されているものを使用することができ、例えば、王子製紙（株）製の「ＯＫプリンス上質」、日本製紙（株）製の「しらおい」、及び日本製紙（株）製の「ニューＮＰＩ上質」等の上質紙（Ａ）、王子製紙（株）製の「ＯＫエバーライトコート」及び日本製紙（株）製の「オーロラＳ」等の微塗工紙、王子製紙（株）製の「ＯＫコートＬ」及び日本製紙（株）製の「オーロラＬ」等の軽量コート紙（Ａ３）、王子製紙（株）製の「ＯＫトップコート＋」及び日本製紙（株）製の「オーロラコート」等のコート紙（Ａ２、Ｂ２）、王子製紙（株）製の「ＯＫ金藤＋」及び三菱製紙（株）製の「特菱アート」等のアート紙（Ａ１）等が挙げられる。また、インクジェット記録用の各種写真専用紙を用いることも可能である。
【０１５３】
記録媒体の中でも、一般のオフセット印刷などに用いられる塗工紙が好ましい。塗工紙は、セルロースを主体とした一般に表面処理されていない上質紙や中性紙等の表面にコート材を塗布してコート層を設けたものである。塗工紙は、通常の水性インクジェットによる画像形成においては、画像の光沢や擦過耐性など、品質上の問題を生じやすいが、本発明の画像形成方法では、光沢ムラが抑制されて光沢性、耐擦性の良好な画像を得ることができる。特に、原紙と無機顔料を含むコート層とを有する塗工紙を用いるのが好ましく、原紙とカオリン及び／又は重炭酸カルシウムを含むコート層とを有する塗工紙を用いるのがより好ましい。具体的には、アート紙、コート紙、軽量コート紙、又は微塗工紙がより好ましい。
【０１５４】
＜インクジェット記録装置＞
次に、本発明の画像形成方法を実施するのに好適なインクジェット記録装置の一例を図１を参照して具体的に説明する。図１は、インクジェット記録装置全体の構成例を示す概略構成図である。
【０１５５】
図１に示すように、インクジェット記録装置は、記録媒体の搬送方向（図中の矢印方向）に向かって順次、処理液を吐出する処理液吐出用ヘッド１２Ｓを備えた処理液付与部１２と、付与された処理液を乾燥させる加熱手段（不図示）を備えた処理液乾燥ゾーン１３と、各種インク組成物を吐出するインク吐出部１４と、吐出されたインク組成物を乾燥させるインク乾燥ゾーン１５とが配設されている。また、記録媒体の搬送方向におけるインク乾燥ゾーン１５の下流側には、紫外線照射ランプ１６Ｓを備えた紫外線照射部１６が配設されている。
【０１５６】
このインクジェット記録装置に供給された記録媒体は、記録媒体が装填されたケースから記録媒体を給紙する給紙部から、搬送ローラによって、処理液付与部１２、処理液乾燥ゾーン１３、インク吐出部１４、インク乾燥ゾーン１５、紫外線照射部１６と順に送られて集積部に集積される。搬送は、搬送ローラによる方法のほか、ドラム状部材を用いたドラム搬送方式やベルト搬送方式、ステージを用いたステージ搬送方式などを採用してもよい。
【０１５７】
複数配置された搬送ローラのうち、少なくとも１つのローラはモータ（不図示）の動力が伝達された駆動ローラとすることができる。モータで回転する駆動ローラを定速回転することにより、記録媒体は所定の方向に所定の搬送量で搬送されるようになっている。
【０１５８】
処理液付与部１２には、処理液を貯留する貯留タンクに繋がる処理液吐出用ヘッド１２Ｓが設けられている。処理液吐出用ヘッド１２Ｓは、記録媒体の記録面と対向配置された吐出ノズルから処理液を吐出し、記録媒体の上に処理液を液滴付与できるようになっている。なお、処理液付与部１２は、ノズル状のヘッドから吐出する方式に限らず、塗布ローラを用いた塗布方式を採用することもできる。この塗布方式は、下流側に配置されたインク吐出部１４で記録媒体上にインク滴が着弾する画像領域を含むほぼ全面に処理液を容易に付与することができる。記録媒体上の処理液の厚みを一定にするために、例えば、エアナイフを用いたり、あるいは尖鋭な角を有する部材を、処理液の規定量に対応するギャップを記録媒体との間に設けて設置する等の方法を設けてもよい。
【０１５９】
処理液付与部１２の記録媒体搬送方向の下流側には、処理液乾燥ゾーン１３が配置されている。処理液乾燥ゾーン１３は、ヒータ等の公知の加熱手段やドライヤ等の送風を利用した送風手段、あるいはこれらを組み合わせた手段を用いて構成することができる。加熱手段は、記録媒体の遮断層形成面と反対側（例えば、記録媒体を自動搬送する場合は記録媒体を載せて搬送する搬送機構の下方）にヒータ等の発熱体を設置する方法や、記録媒体の遮断層形成面に温風又は熱風をあてる方法、赤外線ヒータを用いた加熱法などが挙げられ、これらの複数を組み合わせて加熱してもよい。
【０１６０】
また、記録媒体の種類（材質、厚み等）や環境温度等によって、記録媒体の表面温度は変化するため、記録媒体の表面温度を計測する計測部と該計測部で計測された記録媒体の表面温度の値を加熱制御部にフィードバックする制御機構を設けて温度制御しながら遮断層を形成することが好ましい。記録媒体の表面温度を計測する計測部としては、接触又は非接触の温度計が好ましい。
また、溶媒除去ローラー等を用いて溶媒除去を行なってもよい。他の態様として、エアナイフで余剰な溶媒を記録媒体から取り除く方式も用いられる。
【０１６１】
インク吐出部１４は、処理液乾燥ゾーン１３の記録媒体搬送方向下流側に配置されている。インク吐出部１４には、ブラック（Ｋ）、シアン（Ｃ）、マゼンダ（Ｍ）、イエロー（Ｙ）の各色インクを貯留するインク貯留部の各々と繋がる記録用ヘッド（インク吐出用ヘッド）３０Ｋ、３０Ｃ、３０Ｍ、３０Ｙが配置されている。不図示の各インク貯留部には、各色相に対応するインク組成物が貯留されており、画像の記録に際して必要に応じて各インク吐出用ヘッド３０Ｋ、３０Ｃ、３０Ｍ、３０Ｙに供給されるようになっている。また、インク吐出用ヘッド３０Ｋ、３０Ｃ、３０Ｍ、及び３０Ｙの搬送方向下流側には、図１に示すように、必要に応じて特色インクを吐出可能なように、特色インク吐出用の記録ヘッド３０Ａ、３０Ｂを更に配設することもできる。
【０１６２】
インク吐出用ヘッド３０Ｋ、３０Ｃ、３０Ｍ、３０Ｙは、記録媒体の記録面と対向配置された吐出ノズルから、それぞれ画像に対応するインクを吐出する。これにより、記録媒体の記録面上に各色インクが付与され、カラー画像が記録される。
【０１６３】
処理液吐出用ヘッド１２Ｓ、並びにインク吐出用ヘッド３０Ｋ、３０Ｃ、３０Ｍ、３０Ｙ、３０Ａ、及び３０Ｂはいずれも、記録媒体上に記録される画像の最大記録幅にわたって多数の吐出口（ノズル）が配列されたフルラインヘッドとなっている。記録媒体の幅方向（記録媒体搬送面において搬送方向と直交する方向）に短尺のシャトルヘッドを往復走査しながら記録を行なうシリアル型のものに比べて、記録媒体に高速に画像記録を行なうことができる。本発明においては、シリアル型での記録、又は比較的高速記録が可能な方式、例えば１回の走査で１ラインを形成するシングルパスで主走査方向に吐出して記録できる方式での記録のいずれを採用してもよいが、本発明の画像記録方法によればシングルパスによる方式でも再現性の高い高品位の画像が得られる。
【０１６４】
ここでは、処理液吐出用ヘッド１２Ｓ、並びにインク吐出用ヘッド３０Ｋ、３０Ｃ、３０Ｍ、３０Ｙ、３０Ａ、及び３０Ｂは、全て同一構造になっている。
【０１６５】
処理液の付与量とインク組成物の付与量とは、必要に応じて調節することが好ましい。例えば、記録媒体に応じて、処理液とインク組成物とが混合してできる凝集物の粘弾性等の物性を調節する等のために、処理液の付与量を変えてもよい。
【０１６６】
インク乾燥ゾーン１５は、インク吐出部１４の記録媒体搬送方向下流側に配置されている。インク乾燥ゾーン１５は、処理液乾燥ゾーン１３と同様に構成することができる。
【０１６７】
紫外線照射部１６は、インク乾燥ゾーン１５の記録媒体搬送方向のさらに下流側に配置されており、紫外線照射部１６に設けられた紫外線照射ランプ１６Ｓにより紫外線を照射し、画像乾燥後の画像中のモノマー成分を重合硬化させるようになっている。紫外線照射ランプ１６Ｓは、記録媒体の記録面と対向配置されたランプにより記録面の全体を照射し、画像全体の硬化が行なえるようになっている。なお、紫外線照射部１６は、紫外線照射ランプ１６Ｓに限らず、ハロゲンランプ、高圧水銀灯、レーザー、ＬＥＤ、電子線照射装置などを採用することもできる。
紫外線照射部１６は、インク乾燥ゾーン１５の前後のいずれに設置されていてもよく、インク乾燥ゾーン１５の前後両方に設置してもよい。
【０１６８】
また、インクジェット記録装置には、給紙部から集積部までの搬送路に、記録媒体に加熱処理を施す加熱手段を配置することもできる。例えば、処理液乾燥ゾーン１３の上流側や、インク吐出部１４とインク乾燥ゾーン１５との間、などの所望の位置に加熱手段を配置することで、記録媒体を所望の温度に昇温させることにより、乾燥、定着を効果的に行なうようにすることが可能である。
【実施例】
【０１６９】
以下、本発明を実施例により具体的に説明するが、本発明はこれらの実施例に限定されるものではない。尚、特に断りのない限り、「部」および「％」は質量基準である。
【０１７０】
〔実施例１〜１７及び比較例１〜７〕
≪インク組成物の調製≫
以下のようにして、インク組成物として、シアンインク（Ｃ１）〜（Ｃ２４）、マゼンタインク（Ｍ１）、イエローインク（Ｙ１）、及びブラックインク（Ｋ１）をそれぞれ調製した。
【０１７１】
＜シアンインク（Ｃ１）の調製＞
（ポリマー分散剤Ｐ−１の合成）
攪拌機、冷却管を備えた１０００ｍｌの三口フラスコにメチルエチルケトン８８ｇを加えて窒素雰囲気下で７２℃に加熱し、ここにメチルエチルケトン５０ｇにジメチル２，２’−アゾビスイソブチレート０．８５ｇ、ベンジルメタクリレート６０ｇ、メタクリル酸１０ｇ、及びメチルメタクリレート３０ｇを溶解した溶液を３時間かけて滴下した。滴下終了後、さらに１時間反応した後、メチルエチルケトン２ｇにジメチル２，２’−アゾビスイソブチレート０．４２ｇを溶解した溶液を加え、７８℃に昇温して４時間加熱した。得られた反応溶液は大過剰量のヘキサンに２回再沈殿し、析出した樹脂を乾燥し、下記構造のポリマー分散剤Ｐ−１を９６ｇ得た。
【０１７２】
得られた樹脂の組成は、１Ｈ−ＮＭＲで確認し、ＧＰＣより求めた重量平均分子量（Ｍｗ）は４４，６００であった。さらに、ＪＩＳ規格（ＪＩＳＫ００７０：１９９２）に記載の方法により酸価を求めたところ、６５．２ｍｇＫＯＨ／ｇであった。
【０１７３】
【化１２】
2013053173.tif 000013
【０１７４】
（樹脂被覆シアン顔料分散物（Ｃ）の調製）
シアン顔料であるピグメント・ブルー１５：３（フタロシアニンブルーＡ２２０、大日精化（株）製）１０部と、上記ポリマー分散剤Ｐ−１を５部と、メチルエチルケトン４２部と、１ｍｏｌ／Ｌ ＮａＯＨ水溶液５．５部と、イオン交換水８７．２部とを混合し、ビーズミルにより０．１ｍｍφジルコニアビーズを用いて２〜６時間分散した。
得られた分散物を減圧下、５５℃でメチルエチルケトンを除去し、更に一部の水を除去することにより、顔料濃度が１０．２質量％の、樹脂被覆シアン顔料の分散物（樹脂被覆シアン顔料分散物（Ｃ））を得た。
【０１７５】
（シアンインク（Ｃ１）の調製）
下記組成の各成分を混合し、その後、５μｍメンブランフィルタでろ過してシアンインクＣ−１を調製した。
【０１７６】
−シアンインク（Ｃ１）の組成−
・樹脂被覆シアン顔料分散物（Ｃ）                        …  ６％（固形分濃度）
・イルガキュア２９５９（重合開始剤；ＢＡＳＦジャパン社製）        …    ３％
・前記重合性化合物２（アクリルアミド構造を有する重合性化合物）    …  ２０％
・オルフィンＥ１０１０（日信化学（株）製；界面活性剤）            …    １％
・ソルビトール（ＳＰ値１８．６５（ｃａｌ／ｃｍ３）１／２）            …    ３％
・イオン交換水                …  残量（インク全量が１００％となるよう加えた）
【０１７７】
前記重合性化合物２は、以下のようにして合成した。
まず、攪拌機を備えた１Ｌの三口フラスコに４,７,１０−トリオキサ−１,１３−トリデカンジアミン４０．０ｇ（１８２ｍｍｏｌ）、炭酸水素ナトリウム３７．８ｇ（４５０ｍｍｏｌ）、水１００ｇ、テトラヒドロフラン３００ｍＬを加えて、氷浴下、アクリル酸クロリド３５．２ｇ（３８９ｍｍｏｌ）を２０分かけて滴下した。滴下後、室温で５時間攪拌した後、得られた反応混合物から減圧下でテトラヒドロフランを留去した。次に水層を酢酸エチル２００ｍｌで４回抽出し、得られた有機層を硫酸マグネシウムで乾燥後、ろ過を行い、減圧下溶媒留去することにより重合性化合物２の白色固体を３５．０ｇ（１０７ｍｍｏｌ、収率５９％）得た。
【０１７８】
＜シアンインク（Ｃ２）〜（Ｃ２４）の調製＞
シアンインク（Ｃ１）の調製において、重合性化合物２及びソルビトールを、それぞれ、下記表１の重合性化合物欄及び湿潤剤欄に示すように変更したこと以外はシアンインク（Ｃ１）の調製と同様にして、シアンインク（Ｃ２）〜（Ｃ２４）を調製した。
下記表１中の湿潤剤欄には、湿潤剤の種類及びそれぞれのＳＰ値（単位：（ｃａｌ／ｃｍ３）１／２）を示した。
【０１７９】
下記表１における重合性化合物１、８、１０の構造は前述のとおりである。
重合性化合物１は、以下のようにして合成した。
まず、攪拌子を備えた１Ｌの三口フラスコにアクリルアミド４０.０ｇ（５６３ｍｍｏｌ）、ブタンジオールジグリシジルエーテル５７．０ｇ（２８２ｍｍｏｌ）、炭酸カリウム１５．６ｇ（１１３ｍｍｏｌ）、ベンジルトリエチルアンモニウムクロリド２５．７ｇ（１１３ｍｍｏｌ）、ジオキサン５００ｍＬを加えて、９０℃で１０時間加熱攪拌した。得られた反応混合物をろ過し、減圧下でジオキサンを留去し、飽和食塩水２００ｍＬを加えてブタノール３００ｍＬで３回抽出した。得られた有機層を硫酸マグネシウムで乾燥後、ろ過を行い、減圧下溶媒留去することにより重合性化合物１を５８．２ｇ（１６９ｍｍｏｌ、収率６０％）得た。
【０１８０】
重合性化合物８及び１０は、重合性化合物１及び２の合成方法に準じて合成することができる。
【０１８１】
また、表１（シアンインクＣ２４）におけるウレタンアクリレート樹脂エマルジョンとしては、特開２００９−２２７７６２号公報の段落００３１に記載の、荒川化学社製のウレタンアクリレート樹脂エマルジョンＥＭ−９２を用いた。
【０１８２】
＜マゼンタインク（Ｍ１）の調製＞
上記シアンインク（Ｃ１）の調製（詳しくは樹脂被覆シアン顔料分散物（Ｃ）の調製）において、シアン顔料であるフタロシアニンブルーＡ２２０を、マゼンタ顔料であるＣｈｒｏｍｏｐｈｔｈａｌ  Ｊｅｔ  Ｍａｇｅｎｔａ  ＤＭＱ（ピグメント・レッド１２２、ＢＡＳＦジャパン社製）に変更したこと以外は上記シアンインク（Ｃ１）の調製と同様にして、マゼンタインク（Ｍ１）を調製した。
【０１８３】
＜イエローインク（Ｙ１）の調製＞
上記シアンインク（Ｃ１）の調製（詳しくは樹脂被覆シアン顔料分散物（Ｃ）の調製）において、シアン顔料であるフタロシアニンブルーＡ２２０を、イエロー顔料であるＩｒｇａｌｉｔｅ  Ｙｅｌｌｏｗ  ＧＳ（ピグメント・イエロー７４、ＢＡＳＦジャパン社製）に変更したこと以外は上記シアンインク（Ｃ１）の調製と同様にして、イエローインク（Ｙ１）を調製した。
【０１８４】
＜ブラックインク（Ｋ１）の調製＞
上記シアンインク（Ｃ１）の調製（詳しくは樹脂被覆シアン顔料分散物（Ｃ）の調製）において、シアン顔料であるフタロシアニンブルーＡ２２０を、ブラック顔料であるＣＡＢ−Ｏ−ＪＥＴＴＭ  ２００（カーボンブラック、ＣＡＢＯＴ社製）に変更したこと以外は上記シアンインク（Ｃ１）の調製と同様にして、ブラックインク（Ｋ１）を調製した。
【０１８５】
≪処理液の調製≫
＜処理液１の調製＞
下記組成の各成分を混合し、処理液１を作製した。東亜ＤＫＫ（株）製のｐＨメーターＷＭ−５０ＥＧにて、処理液１のｐＨ（２５℃）を測定したところ、１．０であった。
−処理液１の組成−
・マロン酸（立山化成（株）製；酸性化合物）                      …  ２５．０％
・トリプロピレングリコールモノメチルエーテル（水溶性有機溶媒）  …        ５％
・イオン交換水                …  残量（処理液全量で１００％となるよう加えた）
【０１８６】
＜処理液２の調製＞
下記組成の各成分を混合し、処理液２を作製した。東亜ＤＫＫ（株）製のｐＨメーターＷＭ−５０ＥＧにて、ｐＨ調整後の処理液２のｐＨ（２５℃）を測定したところ、４．０であった。
−処理液２の組成−
・ポリエチレンイミン（日本触媒社製；カチオン性ポリマー）      …    １３．０％
・イオン交換水                  …  残量（処理液全量で１００％となるよう加えた）
【０１８７】
＜処理液３の調製＞
下記組成の各成分を混合し、処理液３を作製した。東亜ＤＫＫ（株）製のｐＨメーターＷＭ−５０ＥＧにて、処理液３のｐＨ（２５℃）を測定したところ、４．０であった。
−処理液３の組成−
・硝酸マグネシウム                                                  …  １５％
・ジエチレングリコールモノエチルエーテル（和光純薬工業（株）製）    …    ４％
・界面活性剤Ａ（１０％、構造：Ｃ７Ｈ１５−ＣＨ＝ＣＨ−Ｃ７Ｈ１４−Ｃ（＝Ｏ）−Ｎ（ＣＨ３）−ＣＨ２ＣＨ２−ＳＯ３Ｎａ）                                      …    １％
・イオン交換水                  …  残量（処理液全量で１００％となるよう加えた）
【０１８８】
≪インクセット≫
上記で準備した、インク及び処理液を下記表１に示すように組み合わせたインクセットを準備した。
【０１８９】
≪画像形成（インクジェット記録）≫
上記インクセットを用い、以下のようにして画像形成（インクジェット記録）を行った。
【０１９０】
インクジェット記録に際し、記録媒体（塗工紙）として、ＯＫトップコート＋（坪量１０４．７ｇ／ｍ２）を用意した。
次に、表１に示すインクと処理液の組み合わせのインクセットを用い、下記に示す方法で、４色シングルパス記録によりライン画像とベタ画像を形成した。
【０１９１】
まず、図１に示すように、記録媒体の搬送方向（図中の矢印方向）に向かって順次、処理液を吐出する処理液吐出用ヘッド１２Ｓを備えた処理液付与部１２と、付与された処理液を乾燥させる処理液乾燥ゾーン１３と、各種インクを吐出するインク吐出部１４と、吐出されたインクを乾燥させるインク乾燥ゾーン１５と、紫外線（ＵＶ）を照射可能なＵＶ照射ランプ１６Ｓを備えたＵＶ照射部１６とが配設されたインクジェット装置を準備した。
【０１９２】
処理液乾燥ゾーン１３は、図示しないが、記録媒体の記録面側には乾燥風を送って乾燥を行なう送風器を備え、記録媒体の非記録面側には赤外線ヒータを備えており、処理液付与部で処理液の付与を開始した後９００ｍｓｅｃが経過するまでに、温度・風量を調節して水性処理液中の水の７０質量％以上を蒸発（乾燥）できるように構成されている。また、インク吐出部１４は、搬送方向（矢印方向）にブラックインク吐出用ヘッド３０Ｋ、シアンインク吐出用ヘッド３０Ｃ、マゼンタインク吐出用ヘッド３０Ｍ、及びイエローインク吐出用ヘッド３０Ｙが順次配置されており、各ヘッドは１２００ｄｐｉ／２０ｉｎｃｈ幅フルラインヘッドであり、各色をシングルパスで主走査方向に吐出して記録できるようになっている。
【０１９３】
図１に示すように構成されたインクジェット装置の処理液吐出用ヘッド、インク吐出用ヘッドにそれぞれ繋がる貯留タンク（不図示）に、処理液１、ブラックインクＫ１、シアンインクＣ１〜Ｃ２４のいずれか１つ、マゼンタインクＭ１、及びイエローインクＹ１を装填し、記録媒体にベタ画像及び１２００ｄｐｉのライン画像を記録した。
【０１９４】
ライン画像は、１２００ｄｐｉの幅１ドットのライン、幅２ドットのライン、幅４ドットのラインをシングルパスで主走査方向に吐出して記録し、ベタ画像は、記録媒体をＡ５サイズにカットしたサンプルの全面にインクを吐出してベタ画像とした。
なお、記録する際の諸条件は下記の通りである。
【０１９５】
（１）処理液付与工程
記録媒体上に処理液吐出用ヘッド１２Ｓから処理液をシングルパスで吐出した。付与量が、１．４ｇ／ｍ２となるように処理液を吐出した。
【０１９６】
（２）処理工程
処理液の乾燥は処理液乾燥ゾーン１３で行ない、処理液乾燥ゾーンを水性処理液の吐出開始から９００ｍｓｅｃ迄に通過するようにした。下記条件にて処理液が吐出された記録媒体について乾燥処理及び浸透処理を施した。
・風速：１０ｍ／ｓ
・温度：記録媒体の記録面側の表面温度が６０℃となるように、記録媒体の記録面の反対側（背面側）から接触型平面ヒーターで加熱した。
【０１９７】
（３）インク付与工程
その後、インク吐出用ヘッドにより、ブラックインク、シアンインク、マゼンタインク、およびイエローインクをシングルパスで吐出して画像を記録した。処理液が吐出された記録媒体の吐出面に、下記条件にてインク組成物をインクジェット方式で吐出し、ライン画像、ベタ画像をそれぞれ形成した。
・ヘッド：１，２００ｄｐｉ／２０ｉｎｃｈ幅のピエゾフルラインヘッドを４色分配置
・吐出液滴量：２．０ｐＬ
・駆動周波数：３０ｋＨｚ
【０１９８】
（４）インク乾燥工程
インク乾燥ゾーン１５で、インク組成物が付与された記録媒体を下記条件で乾燥した。
・乾燥方法：送風乾燥
・風速：１５ｍ／ｓ
・温度：記録媒体の記録面側の表面温度が６０℃となるように、記録媒体の記録面の反対側（背面側）から接触型平面ヒーターで加熱した。
【０１９９】
（５）ＵＶ露光工程
画像乾燥後、ＵＶ照射部１６において、ＵＶ光（アイグラフィックス（株）製  メタルハライドランプ  最大照射波長  ３６５ｎｍ）を積算照射量３Ｊ／ｃｍ２になるように照射して画像を硬化した。
【０２００】
（６）固定化工程
次に、下記条件でローラー対を通過させることにより加熱定着処理を実施した。
・シリコンゴムローラ（硬度５０°、ニップ幅５ｍｍ）
・ローラー温度：７０℃
・圧力：０．２ＭＰａ
【０２０１】
≪評価≫
上記「インク組成物の調製」で調製されたシアンインクＣ１〜Ｃ２４、及びこれらを用いて形成された画像について、以下の評価を行った。
評価結果を下記表１に示す。
【０２０２】
＜インクの熱経時安定性＞
（熱経時前（調製直後）のインク粘度の測定）
振動式粘度計（ＢＲＯＯＫＦＩＥＬＤ社製、ＤＶ−II＋ＶＩＳＣＯＭＥＴＥＲ）を用い、２５℃、相対湿度５０％の環境下で、調製直後（調製完了から１時間以内。以下同じ。）のインク（原液、液温２５℃）の粘度を測定した。
粘度の測定はコーンプレート（φ３５ｍｍ）を用いて行い、トルクが２０〜９０％の範囲、且つ、回転数が０．５〜１００ｒｐｍの範囲の測定値の平均値をインク粘度１とした。
【０２０３】
（熱経時後のインク粘度の測定）
次に、調製直後（調製完了から１時間以内）のインクの一部をガラス製サンプルビンに採取し、密栓した状態で６０℃の環境下で２週間保存した（熱経時）。
上記熱経時後のインクについて、調製直後（即ち熱経時前）のインク粘度の測定と同様の方法によってインク粘度（液温２５℃）を測定し、インク粘度２とした。
更に、上記熱経時後のインクの状態を目視で観察した。
【０２０４】
上記測定した熱経時前後でのインク粘度の変動率を下記式によって算出した。
・インク粘度の変動率（％）＝（（インク粘度２−インク粘度１）／インク粘度１）×１００
【０２０５】
上記インク粘度の変動率の絶対値、及び、熱経時後のインクの目視観察の結果より、下記評価基準に従って、インクの熱経時安定性を評価した。
〜インクの熱経時安定性の評価基準〜
Ａ  …  インク粘度の変動率の絶対値が１５％未満で、かつ、インク中の成分の分離もインクのゲル状化も認められなかった。
Ｂ  …  インク粘度の変動率の絶対値が１５％以上３０％未満で、かつ、インク中の成分の分離もインクのゲル状化も認められなかった。
Ｃ  …  インク粘度の変動率の絶対値が３０％以上５０％未満で、かつ、インク中の成分の分離もインクのゲル状化も認められなかった。
Ｄ  …  インク粘度の変動率の絶対値が５０％以上であること、インク中の成分の分離が認められたこと、及び、インクのゲル状化が認められたことの少なくとも１つに該当した。
※Ｃ，Ｄは実用上問題のあるレベルである。
【０２０６】
＜メンテナンス性（インクの除去性）＞
インクセットに含まれるインクを、テストピースの表面にスプレーにより吹き付けて、滴径５０μｍのインク付着物を作製し、２３℃５０％ＲＨの環境下で１時間乾燥させた。このテストピースの表面の材質は、インクジェット記録装置のヘッド基材の表面に設ける、フッ化アルキル基を有する撥液膜と同じ材質である。
インク付着物乾燥後のテストピースを、下記メンテナンス液１中に１秒間浸漬させた後、該メンテナンス液１中から取り出し、光学顕微鏡によりインク付着物を観察し、浸漬後のインク付着物の面積を求めた。
【０２０７】
（メンテナンス液１の調製）
下記組成の各成分を混合し、メンテナンス液１を作製した。
下記組成において、塩酸の量は、酸当量でトリスヒドロキシメチルアミノメタンの約０．４当量に相当する。
−メンテナンス液１の組成−
・ＤＥＧｍＢＥ                                                  …    ２５％
・トリスヒドロキシメチルアミノメタン                            …  ０．９％
・１Ｎ塩酸                                                      …      ３％
・イオン交換水                                                …  ７１．１％
【０２０８】
〜評価基準〜
Ａ  …  浸漬後のテストピース表面にはインクの付着は認められなかった。
Ｂ  …  浸漬後のインク付着物の面積は、浸漬前のインク付着物の面積に対し、５％未満であった。
Ｃ  …  浸漬後のインク付着物の面積は、浸漬前のインク付着物の面積に対し、５％以上であった。
※Ｃは実用上問題のあるレベルである。
【０２０９】
＜画像の耐ブロッキング性＞
上記インクジェット記録方法により、シアンインクＣ１〜Ｃ２４のそれぞれによるベタ画像（シアンベタ画像）をそれぞれ形成した。形成された各シアンベタ画像について、以下のようにして耐ブロッキング性を評価した。
シアンベタ画像が記録されたＡ５サイズの記録媒体における２ｃｍ四方のベタ部を、印字直後（印字から３０分以内）、記録していない記録媒体（記録に用いたものと同じ記録媒体；以下、本評価において未使用サンプルという。）を重ねて荷重３５０ｋｇ／ｍ２をかけて、６０℃、３０％ＲＨの環境条件下に、２４時間放置した。放置後、未使用サンプルの白地部分へのインクの転写度合いを目視で観察し、下記の評価基準にしたがって評価した。
【０２１０】
〜評価基準〜
Ａ：インクの転写は全くなかった。
Ｂ：インクの転写はほとんど目立たなかった。
Ｃ：インクの転写が多少見られ、実用上の許容限界レベルであった。
Ｄ：インクの転写が顕著であった。
※Ｄは実用上問題のあるレベルである。
【０２１１】
【表１】
2013053173.tif 000014
【０２１２】
表１におけるＳＰ値の単位は（ｃａｌ／ｃｍ３）１／２である。
【０２１３】
表１に示すように、実施例１〜１７では、インクの洗浄性（メンテナンス性）とインクの熱経時安定性とが両立されていた。更に、実施例１〜１７では、耐ブロッキング性に優れた画像を形成することができた。
一方、ＳＰ値が１７．８０（ｃａｌ／ｃｍ３）１／２未満の糖アルコールを用いた比較例１及び２、並びに、ＳＰ値が１９．００（ｃａｌ／ｃｍ３）１／２を超える糖アルコールを用いた比較例４〜６では、インクの洗浄性（メンテナンス性）が低下した。
また、湿潤剤として尿素を用いた比較例３、及び、重合性化合物としてウレタンアクリレート樹脂エマルションを用いた比較例７では、インクの熱経時安定性が低下した。
【０２１４】
次に、処理液１を処理液２又は処理液３に変更したこと以外は実施例１〜１７と同様にして耐ブロッキング性の評価を行ったところ、処理液２を用いた場合及び処理液３を用いた場合のいずれにおいても、処理液１を用いた実施例１〜１７と同様に、耐ブロッキング性に優れた画像を形成することができた。
【図１】
2013053173.tif 000017